(57)【要約】【課題】明るい光輝性外観とカメラの高い撮像性能等とを両立させる。外部からカメラ等を視認可能ではあるが気付きにくくする。【解決手段】透明基材６と該透明基材の一方の面に設けられた金属膜７とを含むカバー部２を有する、カメラ１０又はサイネージ光源を内蔵するためのミラー加飾製品である。カバー部２は、金属膜の膜厚が相対的に薄く、光線透過率が４０〜９２％であり、内蔵するカメラ又はサイネージ光源の正面に位置する透光部３と、金属膜の膜厚が相対的に厚く、光線透過率が０〜１０％であり、カバー部の主要部分を占めるミラー加飾部４と、透光部と加飾部との境界領域に位置するグラデーション部であって、透光部側からミラー加飾部側へ向かうに連れて、金属膜の膜厚が徐々に厚くなり、光線透過率が徐々に低くなるグラデーション部５と含む。【選択図】図１
2020052260.tif 000002
【特許請求の範囲】
【請求項１】
透明基材と該透明基材の一方の面に設けられた金属膜とを含むカバー部を有する、カメラ又はサイネージ光源を内蔵するためのミラー加飾製品において、
前記カバー部が、
金属膜の膜厚が相対的に薄く、光線透過率が４０〜９２％であり、内蔵するカメラ又はサイネージ光源の正面に位置する透光部と、
金属膜の膜厚が相対的に厚く、光線透過率が０〜１０％であり、カバー部の主要部分を占めるミラー加飾部と、
透光部と加飾部との境界領域に位置するグラデーション部であって、透光部側からミラー加飾部側へ向かうに連れて、金属膜の膜厚が徐々に厚くなり、光線透過率が徐々に低くなるグラデーション部と
を含むことを特徴とするミラー加飾製品。
【請求項２】
グラデーション部の透光部側からミラー加飾部側までの幅が、２ｍｍ以上である請求項１記載のミラー加飾製品。
【請求項３】
グラデーション部における光線透過率の変化率が、３０ポイント／ｍｍ以下である請求項１又は２記載のミラー加飾製品。
【請求項４】
金属膜は、Ｎｉ−Ｃｒ−Ｍｏ合金からなる請求項１〜３のいずれか一項に記載のミラー加飾製品。
【請求項５】
透明基材と該透明基材の一方の面に設けられた金属膜とを含むカバー部を有する、カメラ又はサイネージ光源を内蔵するためのミラー加飾製品の製造方法において、
透明基材よりも小さいマスクを該マスクの外縁が前記面から面直交方向に４〜１０ｍｍ離間するように配置した状態で、前記面に金属微粒子をスパッタすることにより、前記金属膜を成膜することを特徴とするミラー加飾製品の製造方法。
【発明の詳細な説明】
【技術分野】
【０００１】
本発明は、内部にカメラ又はサイネージ光源を内蔵するためのミラー加飾製品に関するものである。
【背景技術】
【０００２】
自動車のバックガーニッシュ、フロントグリル等の外装用の樹脂製品は、光輝性外観を得るためにカバー部にミラー加飾が施されることが多い。ミラー加飾は、めっき、真空蒸着、スパッタリング等による金属膜からなり、通常、金属膜の光線透過率は１０％以下と低い。
【０００３】
近年、上記ミラー加飾製品のカバー部の内方に、視認用、障害物発見用、測距用等の目的で、カメラを内蔵させることが検討されている。その場合、上記のように金属膜の光線透過率が低いと、カメラの撮像性能（樹脂部品を通して外部を撮像する性能）が得られない。そこで、特許文献１では、カバーの金属膜を「外部からの光を透過および反射可能な光制御層」とし、光制御層を透過した光によりカメラの撮像性能を得ている。また、光制御層を透過する光の量が光制御層で反射する光の量よりも小さくなるように設定されていると、反射する光の量が大きいため、外部から目視したとき、光制御層の反射像のみが認識され、カメラは認識されない、と記載されている。特許文献１の記載を総合すると、カメラの撮像性能と外部から視認されないこととを両立する光制御層の光線透過率は、２５〜５０％とされているようである。
【先行技術文献】
【特許文献】
【０００４】
【特許文献１】特開２０１８−１１４９４４号公報
【発明の概要】
【発明が解決しようとする課題】
【０００５】
特許文献１のような光線透過率２５〜５０％の金属膜は、ミラー加飾のうちでもいわゆるハーフミラー加飾と称されるものである。特許文献１のように、カバー部の金属膜を一律にハーフミラー加飾にすると、通常のミラー加飾と比べて、光輝性外観が全体的に暗くなる。また、本発明者の検討によると、光透過率２５〜３９％の金属膜は、カメラの撮像性能をかなり低下させる。
光輝性外観を優先して、この金属膜を光透過率２５％未満にすると、ますますカメラの撮像性能を低下させてしまう。カメラの撮像性能を優先して、この金属膜を光透過率５０％超にすると、光輝性外観がさらに暗くなってしまう。よって、明るい光輝性外観とカメラの撮像性能とを両立させることは困難であった。
【０００６】
また、上記ミラー加飾製品のカバー部の内方に、文字や図形を表示するためのサイネージ光源を内蔵させることも検討されている。その場合、点灯しないときのサイネージ光源を外部から視認されないようにするために、特許文献１のように、カバー部の金属膜を一律にハーフミラー加飾にすると、光輝性外観が暗くなる問題と、サイネージ光源の光放射性能が低下する問題とが生じる。
【０００７】
そこで、本発明は、明るい光輝性外観とカメラの高い撮像性能又はサイネージ光源の高い光放射性能とを両立させることができ、外部からカメラ又はサイネージ光源を視認可能ではあるが気付きにくくすることができるミラー加飾製品を提供することにある。
【課題を解決するための手段】
【０００８】
（１）ミラー加飾製品
本発明は、透明基材と該透明基材の一方の面に設けられた金属膜とを含むカバー部を有し、カメラ又はサイネージ光源を内蔵するためのミラー加飾製品において、
前記カバー部が、
金属膜の膜厚が相対的に薄く、光線透過率が４０〜９２％であり、内蔵するカメラ又はサイネージ光源の正面に位置する透光部と、
金属膜の膜厚が相対的に厚く、光線透過率が０〜１０％であり、カバー部の主要部分を占めるミラー加飾部と、
透光部と加飾部との境界領域に位置するグラデーション部であって、透光部側からミラー加飾部側へ向かうに連れて、金属膜の膜厚が徐々に厚くなり、光線透過率が徐々に低くなるグラデーション部と
を含むことを特徴とする。
【０００９】
ここで、「相対的に薄く（厚く）」は、ミラー加飾部の金属膜の膜厚と、透光部の金属膜の膜厚との対比である。
「徐々に」は、好ましくは「連続的に変化して」であるが、「複数段階的に変化して」でもよい。
光線透過率は、金属膜のみの光線透過率ではなく、透明基材も含むカバー部の光線透過率である（以下同じ。）。
透光部は、金属膜が無い部分を含んでもよい。
【００１０】
＜作用＞
（ア）内蔵されたカメラ又はサイネージ光源の正面に位置する透光部は、金属膜の膜厚が相対的に薄く、光線透過率が４０〜９２％であることにより、カメラの高い撮像性能又はサイネージ光源の高い光放射性能が得られる。
【００１１】
（イ）カバー部の主要部分を占めるミラー加飾部は、金属膜の膜厚が相対的に厚く、光線透過率が０〜１０％であることにより、光線反射率が高いため、明るい光輝性外観（通常のミラー加飾）が得られる。
【００１２】
（ウ）光線透過率が４０〜９２％である透光部は、外部からカメラ又はサイネージ光源を視認可能にする。しかし、透光部とミラー加飾部との境界領域に位置するグラデーション部は、透光部側からミラー加飾部側へ向かうに連れて、金属膜の膜厚が徐々に厚くなり、光線透過率が徐々に低くなることにより、透光部とミラー加飾部との境界をぼかす作用をして、透光部の存在を目視で気付きにくくし、もって透光部の内側にあるカメラ又はサイネージ光源も目視で気付きにくくする。
仮に、このグラデーション部が無いと、透光部とミラー加飾部との境界がはっきり・くっきりとするため、透光部の存在を目視で気付きやすくなり、透光部の内側にあるカメラ又はサイネージ光源も目視で気付きやすくなる。
【００１３】
（２）ミラー加飾製品の製造方法
本発明は、透明基材と該透明基材の一方の面に設けられた金属膜とを含むカバー部を有し、カメラ又はサイネージ光源を内蔵するためのミラー加飾製品の製造方法において、
透明基材よりも小さいマスクを該マスクの外縁が前記面から面直交方向に４〜１０ｍｍ離間するように配置した状態で、前記面に金属微粒子をスパッタすることにより、前記金属膜を成膜することを特徴とする。
【００１４】
＜作用＞
透明基材よりも小さいマスクを該マスクの外縁が前記面から面直交方向に４〜１０ｍｍ離間するように配置した状態で、前記面に金属微粒子をスパッタすることにより、
・前記面のマスクで隠れない部位には、金属微粒子が多く付着して、膜厚が相対的に厚い金属膜が成膜される。
・前記面のマスクで隠れる部位のうちマスクの外縁に近い部位には、離間したマスクの裏に回り込むように角度を付けて飛翔した金属微粒子が少し付着して、マスクの外縁から内側へ向かうに連れて膜厚が徐々に薄くなる金属膜が成膜され、上記グラデーション部はこの部位に含まれる。このように金属微粒子の飛翔に角度が付くのは、金属微粒子は、ターゲット表面からいろいろな角度ではじき飛ばされ、また、Ａｒガスと衝突して散乱されるからである。
・前記面のマスクで隠れる部位のうちマスクの外縁から遠い内側部位には、金属微粒子がほとんど付着しないため、膜厚が相対的に薄い金属膜が成膜され、金属膜が成膜されない箇所が生じることもある。
【００１５】
前記離間の距離が４ｍｍ未満になると、金属微粒子の前記回り込みが少なくなり、グラデーション部の幅を十分に得られなくなる。前記離間の距離が１０ｍｍを超えると、金属微粒子の前記回り込みが多くなり、透光部が小さくなりやすい。
【発明の効果】
【００１６】
本発明によれば、明るい光輝性外観と、カメラの高い撮像性能又はサイネージ光源の高い光放射性能とを両立させることができ、外部からカメラ又はサイネージ光源を視認可能ではあるが気付きにくくすることができるミラー加飾製品を提供することができる。
【図面の簡単な説明】
【００１７】
【図１】図１は実施例のミラー加飾製品（自動車のバックガーニッシュ）の断面図である。
【図２】図２の（ａ）は透光性とそのグラテーションを濃淡で表現したカバー部の金属膜側の図、（ｃ）は光輝性とそのグラテーションを濃淡で表現したカバー部の透明基材側の図である。
【図３】図３は同ミラー加飾製品の金属膜の成膜方法を示す断面図である。
【図４】図４は基準試料の金属膜の成膜方法を示す断面図である。
【図５】図５の（ａ）は同基準試料の光線透過率と膜厚の散布図、（ｂ）は同基準試料の膜厚とＬ*値の散布図である。
【図６】図６は実施試料の金属膜の成膜方法を示す断面図である。
【図７】図７は同実施試料の各位置における光線透過率、膜厚、及びＬ*値を示すグラフ図である。
【図８】図８は同実施試料の透光性とそのグラテーションを濃淡で表現した金属膜側の図である。
【発明を実施するための形態】
【００１８】
１．透明基材
透明基材の材料としては、特に限定されないが、樹脂、ガラス等を例示できる。
透明は、無色透明のみならず、有色透明も含む。
【００１９】
２．金属膜
金属膜の金属としては、特に限定されないが、Ｎｉ−Ｃｒ−Ｍｏ合金、Ａｌ、Ｉｎ等を例示できる。
金属膜の成膜法に起因する種類としては、特に限定されないが、スパッタ膜、真空蒸着膜等を例示できる。
【００２０】
３．透光部
透光部は、金属膜のない部分を含んでいてもよい。
透光部は、光線透過率が４０〜９２％の範囲にあればよく、透孔部の全域でみて、光線透過率が実質的に一定であるものでもよいし、光線透過率が徐々に変化するものでもよいし（但しその最大変化率はグラデーション部での最大変化率よりも小さいことが好ましい。）、光線透過率が実質的に一定である部分と光線透過率が徐々に変化する部分とを含むものでもよい。
金属膜のＬ*ａ*ｂ*表色系におけるＬ*値（以下単に「Ｌ*値」という。）は、４１．９〜５９．０であることが好ましい。
金属膜の厚さは、７．６ｎｍ以下であることが好ましい。
【００２１】
透光部の形状は、特に限定されないが、カメラを内蔵する場合には、カメラのレンズの円形に対応するように該円形よりも大きい円形が好ましい。円形は、形状が滑らかであり、目立ちにくいという利点もある。透光部の円形の直径は、カメラのレンズにもよるが、１０〜２０ｍｍが好ましい。２０ｍｍを超えると、外部から目立ちやすくなる。
【００２２】
４．ミラー加飾部
ミラー加飾部は、光線透過率が０〜３０％の範囲にあればよく、ミラー加飾部の全域でみて、光線透過率が実質的に一定であるものでもよいし、光線透過率が徐々に変化するものでもよいし（但しその最大変化率はグラデーション部での最大変化率よりも小さいことが好ましい。）、光線透過率が実質的に一定である部分と光線透過率が徐々に変化する部分とを含むものでもよい。
金属膜のＬ*値は、６４〜８０であることが好ましく、７４〜８０であることがより好ましい。
金属膜の厚さは、１０．５ｎｍ以上であることが好ましく、２１ｎｍ以上であることが好ましい。
【００２３】
５．グラデーション部
グラデーション部の透光部側からミラー加飾部側までの幅は、２ｍｍ以上であることが好ましく、３ｍｍ以上であることがより好ましい。同幅が２ｍｍ以上であることにより、上述したグラデーション部が透光部とミラー加飾部との境界をぼかす作用が高くなるからである。同幅の上限は、特にないが、あえていえば２０ｍｍであり、デザイン上、同幅をあまり大きくしたくない場合は５ｍｍである。
【００２４】
グラデーション部の幅方向における光線透過率の変化率は、一定でもよいし途中で増減してもよい。同変化率は（途中で増減する場合、最も高いところでも）、３０ポイント／ｍｍ以下であることが好ましく、１６ポイント／ｍｍ以下であることがより好ましい。ポイントは、幅１ｍｍ当たりの光線透過率の％値の変化分を％値のまま表したものである（以下同じ）。同変化率が３０ポイント／ｍｍ以下であることにより、上述したグラデーション部が透光部とミラー加飾部との境界をぼかす作用が高くなる。
【００２５】
グラデーション部の幅方向におけるＬ*値の変化率は、一定でもよいし途中で増減してもよい。同変化率は（途中で増減する場合、最も高いところでも）、１０ポイント／ｍｍ以下であることが好ましく、６．５ポイント／ｍｍ以下であることがより好ましい。同変化率が１０ポイント／ｍｍ以下であることにより、上述したグラデーション部が透光部とミラー加飾部との境界をぼかす作用が高くなる。
【００２６】
７．ミラー加飾製品
ミラー加飾製品（用途）としては、特に限定されないが、自動車用外装製品が好適であり、バックガーニッシュ、フロントグリル等を例示できる。
【実施例】
【００２７】
以下、本発明を具体化した実施例について、次の順に説明する。なお、本発明は本実施例に限定されるものではない。
＜１＞基準試料の作製（図４、図５）
＜２＞実施試料の作製（図６〜図８）
＜３＞ミラー加飾製品の作製（図１〜図３）
【００２８】
＜１＞基準試料の作製（図４、図５）
本発明のミラー加飾製品は、グラデーション部で、金属膜の膜厚（以下単に「膜厚」という。）が徐々に厚くなり、光線透過率が徐々に低くなり、よって光線透過率が徐々に高くなりＬ*値が大きくなる。このように徐々に変化する要素のうち、光線透過率は、ピンポイント的に測定することが比較的容易にできるが、膜厚とＬ*値は、ピンポイント的に測定することが比較的困難である。
【００２９】
そこで、まず、図４に示すように、透明基材６としての無色透明のガラス板に、金属膜７をスパッタにて均一な膜厚に成膜してなる基準試料を、表１に示すように、膜厚が相互に異なるようにして複数枚作製した。具体的には、スパッタ装置２０のチャンバー２１内の、陽極２２側に透明基材６を設置するとともに、Ｎｉ−Ｃｒ−Ｍｏ合金（ハステロイＣ２２）からなるターゲット２３（陰極）として設置し、チャンバー２１内を真空排気してアルゴン（Ａｒ）ガスを流入させ、高電圧をかけた。スパッタ条件は、スパッタ圧０．５Ｐａ、スパッタ電力３００Ｗ、Ａｒガス流量１０ｓｃｃｍとし、スパッタ時間を適宜変えて膜厚が試料相互に異なるようにした。イオン化したアルゴンがターゲット２３表面に衝突し、金属微粒子がはじき飛ばされて透明基材６の一方の面に到達し、金属膜７が均一な膜厚に成膜された。但し、表１の最上の基準試料は、金属膜のないガラス板である。
【００３０】
【表１】
2020052260.tif 000003
【００３１】
作製した各基準試料について、光線透過率、膜厚、Ｌ*値を測定した。測定結果を表１に示す。
（ア）光線透過率は、透過率計（朝日分光株式会社製ＴＬＶ−３０４）を用いて、波長５５０ｎｍの光線の透過率を測定した。上記のとおり、光線透過率は、金属膜のみの光線透過率ではなく、透明基材（ガラス板）も含む光線透過率である
（イ）膜厚は、触針式段差計を用いて測定した。
（ウ）Ｌ*値は、分光測色計（コニカミノルタ株式会社製ＣＭ−７００ｄ）を用いて、金属膜側から、視野角１０°、Ｄ６５光源で測定した。
【００３２】
上記の測定結果をプロットした、図５（ａ）の光線透過率と膜厚との散布図、及び、図５（ｂ）の膜厚とＬ*値との散布図において、それぞれ近似曲線（検量線）を作成した。
【００３３】
＜２＞実施試料の作製（図６〜図８）
次に、図６に示すように、上記の＜１＞と同じ透明基材６としての無色透明のガラス板の一方の面に、スペーサ８を介することにより、一定厚の板状のマスク９を面直交方向に６ｍｍ離間して配置し、スペーサ８から右へ２５ｍｍ突出した透明基材６の前記面の全体が、同じくスペーサ８から右へ２５ｍｍ突出したマスク９により隠れるようにしたものを作製した。これをスパッタ装置２０のチャンバー２１内の陽極２２側に設置し、上記の＜１＞と同様にスパッタを行った（但し、スパッタ時間は９０秒）。
【００３４】
・透明基材６の前記面のうちマスク９の右縁に近い部位には、離間したマスク９の裏に回り込むように角度を付けて飛翔した金属微粒子が少し付着して、マスク９の右縁から内側へ向かうに連れて膜厚が徐々に薄くなる金属膜７が成膜された。後述するグラデーション部５はこの部位に含まれる。
・透明基材６の前記面のうちマスク９の右縁から遠い内側部位には、金属微粒子がほとんど付着しないため、膜厚が相対的に薄い金属膜７が成膜され、金属膜が成膜されない箇所も生じた。
【００３５】
こうして作製した透明基材６と金属膜７からなる実施試料の、上記２５ｍｍの範囲における、マスク９で最も内奥に隠れた端から１ｍｍずつ離れていく各位置について、光線透過率を上記の＜１＞と同様に測定した。測定した光線透過率から、上記の図５（ａ）の近似曲線に基づいて換算した換算膜厚を求めた。また、その換算膜厚から、上記の図５（ｂ）の近似曲線に基づいて換算した換算Ｌ*値を求めた。測定結果及び換算結果を表２に示す。
【００３６】
【表２】
2020052260.tif 000004
【００３７】
図７は、各位置における光線透過率、換算膜厚、及び、換算Ｌ*値を示すグラフ図である。図８は（透明基材６側から当てた光を金属膜７側から見たときの）透光性とそのグラテーションを濃淡で表現した金属膜７側の図であり、図７の「位置（０〜２５ｍｍ）」と対応しており、左側が次に述べる透光部、右側が次に述べるミラー加飾部である。
【００３８】
実施試料のマスク９に隠れていた上記２５ｍｍの範囲には、次の透光部３とミラー加飾部４とグラデーション部５とが形成された。
・金属膜７の膜厚が相対的に薄く、光線透過率が４０〜９２％である透光部３。本例の透光部３は、光線透過率が９０．９〜８８．９％で実質的に一定（２ポイント差程度）である部分と、光線透過率が８８．９％を下回って４０％へと徐々に変化する部分とを含むものである。
・金属膜７の膜厚が相対的に厚く、光線透過率が０〜１０％であるミラー加飾部４。本例のミラー加飾部４は、光線透過率が１．５〜２．０％で実質的に一定（仮にマスクに隠れない部位が続くとしたとき、その部位の光線透過率は０％になると推定され、その０％に対して２ポイント差程度）である部分と、光線透過率が２％を上回って１０％へと徐々に変化する部分とを含むものである。
・透光部３とミラー加飾部４との境界領域に位置するグラデーション部５であって、透光部側からミラー加飾部側へ向かうに連れて、金属膜７の膜厚が（透光部３の金属膜７の膜厚から）連続的に変化して（ミラー加飾部４の金属膜７の膜厚へと）厚くなり、光線透過率が連続的に変化して低くなるグラデーション部５と
が形成された。
【００３９】
グラデーション部５の幅は３．６〜３．８ｍｍである。
グラデーション部５の幅方向における光線透過率の変化率は、途中で増減し、最も高いところで１５．７ポイント／ｍｍである。同最高変化率に対して、透光部３での光線透過率の最高変化率は低く、ミラー加飾部４での光線透過率の最高変化率も低い。
グラデーション部５の幅方向におけるＬ*値の変化率は、途中で増減し、最も高いところで６．３ポイント／ｍｍである。
【００４０】
＜３＞ミラー加飾製品の作製（図１〜図３）
次に、図１〜図３に示すように、実施例のミラー加飾製品１として、カバー部２を構成する透明基材６の一方の面（裏面）に金属膜７を成膜してなる自動車用バックガーニッシュを作製した。透明基材６としての無色透明の樹脂板をスパッタ装置２０のチャンバー２１内の陽極２２側に設置し、透明基材６の一方の面から離間した位置に、透明基材６よりも小さく且つ後述する透光部よりも大きいマスク９を配置した状態で、上記の＜１＞基準試料と同様に、スパッタを行った（但し、スパッタ時間は２０秒。マスク９は直径１６ｍｍで透明基材を向く面が中央ほど凸に湾曲した円板であり、マスク９の外縁が透明基材６の一方の面から面直交方向に６ｍｍ離間するように配置した。
【００４１】
・透明基材６の前記面のマスク９に隠れなかった部位には、金属微粒子が多く付着して、膜厚が相対的に厚い金属膜７が成膜された。
・透明基材６の前記面のマスク９に隠れていた円形領域のうちマスク９の外縁に近い部位には、離間したマスク９の裏に回り込むように角度を付けて飛翔した金属微粒子が少し付着して、マスク９の外縁から内側へ向かうに連れて膜厚が徐々に薄くなる金属膜７が成膜された。後述するグラデーション部５はこの部位に含まれる。
・透明基材６の前記面のマスク９に隠れていた円形領域のうち中心に近い（マスク９の外縁から遠い）部位には、金属微粒子があまり付着しないため、膜厚が相対的に薄い金属膜７が成膜された。
【００４２】
図１は、こうして作製したミラー加飾製品１としてのバックガーニッシュの断面図である。図２（ａ）は（透明基材６側から当てた光を金属膜７側から見たときの）透光性とそのグラテーションを濃淡で表現したカバー部２の金属膜７側の図、図２（ｂ）は（透明基材６側に当てた光を透明基材６側から見たときの）光輝性とそのグラテーションを濃淡で表現したカバー部２の透明基材６側の図である。
【００４３】
本実施例のミラー加飾製品１のカバー部２には、次の透光部３とミラー加飾部４とグラデーション部５とが形成された。
・マスク９に隠れていた円形領域のうち中心に近い部位には、金属膜７の膜厚が相対的に薄く、光線透過率が４０〜５０％である透光部３が形成された。本例の透光部３は、光線透過率が徐々に変化する。
・マスク９に隠れていた円形領域のうちマスク９の外縁に近い部位と、マスク９に隠れなかった部位とには、金属膜７の膜厚が相対的に厚く、光線透過率が８〜１０％であるミラー加飾部４が形成された。本例のミラー加飾部４は、光線透過率が徐々に変化するが、２ポイント差程度なので実質的に一定といえる。
・透光部３とミラー加飾部４との境界領域には、透光部側からミラー加飾部側へ向かうに連れて、金属膜７の膜厚が（透光部３の金属膜７の膜厚から）連続的に変化して（ミラー加飾部４の金属膜７の膜厚へと）厚くなり、光線透過率が連続的に変化して低くなるグラデーション部５が形成された。
【００４４】
グラデーション部５の幅は２〜３．５ｍｍである。
グラデーション部５の幅方向における光線透過率の変化率は、途中で増減し、その最高変化率に対して、透光部３での光線透過率の最高変化率は低く、ミラー加飾部４での光線透過率の最高変化率も低い。
【００４５】
本実施例のミラー加飾製品１によれば、次の作用効果が得られる。
（ア）内蔵されたカメラ１０の正面に位置する透光部３は、金属膜７の膜厚が相対的に薄く、光線透過率が４０〜５０％であることにより、カメラ１０の高い撮像性能が得られる（図２（ａ））。
【００４６】
（イ）カバー部２の主要部分を占めるミラー加飾部４は、金属膜７の膜厚が相対的に厚く、光線透過率が８〜１０％であることにより、光線反射率が高いため、明るい光輝性外観（通常のミラー加飾）が得られる（図２（ｂ））。
【００４７】
（ウ）光線透過率が４０〜５０％である透光部３は、外部からカメラ１０を視認可能にする。しかし、透光部３とミラー加飾部４との境界領域に位置するグラデーション部５は、透光部側からミラー加飾部側へ向かうに連れて、金属膜７の膜厚が徐々に厚くなり、光線透過率が徐々に低くなることにより、透光部３とミラー加飾部４との境界をぼかす作用をして、透光部３の存在を目視で気付きにくくし、もって透光部３の内側にあるカメラ１０も目視で気付きにくくする。
【００４８】
なお、本発明は前記実施例に限定されるものではなく、例えば次のように、発明の趣旨から逸脱しない範囲で適宜変更して具体化することができる。
（１）透光部３に、低い光線透過率（例えば４０％）で実質的に一定である部分を形成しようとする場合には、まず、マスクを配置せずにスパッタして一定膜厚の金属膜を透明基材の一方の面の全域に付着させた後、上記＜３＞のようにマスクを配置してスパッタすることにより行うことができる。
（２）カメラに代えて又は加えてサイネード光源を内蔵するためのミラー加飾製品とすること。
【符号の説明】
【００４９】
１    ミラー加飾製品
２    カバー部
３    透光部
４    ミラー加飾部
５    グラデーション部
６    透明基材
７    金属膜
８    スペーサ
９    マスク
１０    カメラ
２０    スパッタ装置
２１    チャンバー
２２    陽極
２３    ターゲット
【図１】
2020052260.tif 000005
【図２】
2020052260.tif 000006
【図３】
2020052260.tif 000007
【図４】
2020052260.tif 000008
【図５】
2020052260.tif 000009
【図６】
2020052260.tif 000010
【図７】
2020052260.tif 000011
【図８】
2020052260.tif 000012